(57)【要約】  【課題】  二次加工性および電気絶縁性が鉛ガラスと同等でありながら、低コストで一次加工性の良いランプ用ガラス組成物を提供することを主たる目的とする。  【解決手段】  ＳｉＯ2を５５〜８０wt％、Ａｌ2Ｏ3を０．５〜５wt％、Ｂ2Ｏ3を０〜５wt％、Ｎａ2Ｏを２〜１５wt％、Ｌｉ2Ｏを０〜５wt％、Ｋ2Ｏを１〜１５wt％、Ｎａ2Ｏ、Ｌｉ2ＯおよびＫ2Ｏを合計で３〜２５wt％、ＭｇＯを０．１〜１０wt％、ＣａＯを０．１〜１０wt％、ＺｎＯを０〜５wt％、ＭｇＯ、ＣａＯ、ＳｒＯ、ＢａＯおよびＺｎＯを合計で１〜２０wt％、Ｓｂ2Ｏ3を０〜１wt％、ＣｅＯ2を０〜１wt％含有するランプ用ガラス組成物であって、ＳｒＯおよびＢａＯを合計で４wt％よりも少なく含有するとともに、Ｎａ2ＯとＬｉ2Ｏとの重量比が１：０．０５〜１：０．７であり、かつ、Ｎａ2ＯとＫ2Ｏとの重量比が１：０．４〜１：１．３である。  【選択図】  図１
2005314169.tif 000002
【特許請求の範囲】
【請求項１】
ＳｉＯ2を５５〜８０wt％、Ａｌ2Ｏ3を０．５〜５wt％、Ｂ2Ｏ3を０〜５wt％、Ｎａ2Ｏを２〜１５wt％、Ｌｉ2Ｏを０〜５wt％、Ｋ2Ｏを１〜１５wt％、Ｎａ2Ｏ、Ｌｉ2ＯおよびＫ2Ｏを合計で３〜２５wt％、ＭｇＯを０．１〜１０wt％、ＣａＯを０．１〜１０wt％、ＺｎＯを０〜５wt％、ＭｇＯ、ＣａＯ、ＳｒＯ、ＢａＯおよびＺｎＯを合計で１〜２０wt％、Ｓｂ2Ｏ3を０〜１wt％、ＣｅＯ2を０〜１wt％含有するランプ用ガラス組成物であって、
ＳｒＯおよびＢａＯを合計で４wt％よりも少なく含有するとともに、Ｎａ2ＯとＬｉ2Ｏとの重量比が１：０．０５〜１：０．７であり、かつ、Ｎａ2ＯとＫ2Ｏとの重量比が１：０．４〜１：１．３であることを特徴とするランプ用ガラス組成物。
【請求項２】
２５０℃における体積抵抗率ρが１０8.5Ω・ｃｍ以上であることを特徴とする請求項１記載のランプ用ガラス組成物。
【請求項３】
３０〜３８０℃の温度範囲における膨張係数が９０〜９８×１０-7／Ｋの範囲内であることを特徴とする請求項１または２に記載のランプ用ガラス組成物。
【請求項４】
請求項１〜３のいずれか１項に記載のガラス組成物から形成されたガラスバルブを備えていることを特徴とするランプ。
【発明の詳細な説明】
【技術分野】
【０００１】
本発明は、ランプ用ガラス組成物およびこれを用いたランプに関する。
【背景技術】
【０００２】
一般に、ガラスバルブやフレアステムなどのランプ用ガラス部材には、当該ガラス部材に電流が流れて、照明装置の回路がショートしたり当該ガラス部材が異常発熱により溶けたりすることがないように、電気絶縁性の高いガラスが用いられる。また、Ｕ字形ガラスバルブのような屈曲したガラスバルブには、二次加工（直管状のガラスバルブを加熱して曲げる加工）が必要であるため、二次加工性の良いガラスが用いられる。
【０００３】
従来は、電気絶縁性が高く二次加工性の良いガラスとして、ＰｂＯ（酸化鉛）を多量に含有したいわゆる鉛ガラスが多用されていた。ところが、近年、鉛ガラスは、有害物質である鉛成分を含有していることから公的規制の対象となったため、鉛ガラスと同程度の電気絶縁性および二次加工性を有するガラスとして、ＳｒＯ（酸化ストロンチウム）やＢａＯ（酸化バリウム）を多量に含有するガラスが数多く提案されている（特許文献１および特許文献２）。
【特許文献１】特開平９−１２３３２号公報
【特許文献２】特開２００３−３０６３４４号公報
【発明の開示】
【発明が解決しようとする課題】
【０００４】
しかしながら、ＢａＯやＳｒＯは、天然鉱石から得ることのできない高価な原料であるため、当該ＢａＯやＳｒＯを多量に含有したガラスを用いると低コストでランプを製造することができなかった。また、ＢａＯやＳｒＯを多量に含有するガラスは、一次加工（炉内の溶融ガラスから直管状のガラスバルブを作製する管引き加工）の歩留まりが悪かった。
【０００５】
なお、ＢａＯやＳｒＯを多量に含有すると一次加工の歩留まりが悪くなる具体的な原因としては、ガラスバルブの径を変更する時（以下、品種切替え時）に生じるガラスバルブにスジが入る不良（以下、スジ不良）が挙げられ、当該スジ不良が生じる原因は、ＳｒＯやＢａＯが多量に含有されたガラスは溶融状態において組成がばらつき易く、炉内で十分に対流させておかなければならないところ、品種切替え時にはその対流が乱れてしまうからであると推測されている。
【０００６】
本発明は、上記の課題に鑑み、鉛ガラスと同程度の電気絶縁性および二次加工性を有するとともに、低コストで一次加工性の良いランプ用ガラス組成物を提供することを主たる目的とする。本発明の他の目的は、そのようなガラス組成物を用いたランプを提供することにある。
【課題を解決するための手段】
【０００７】
上記目的を達成するために、本発明のランプ用ガラス組成物は、ＳｉＯ2（二酸化ケイ素）を５５〜８０wt％、Ａｌ2Ｏ3（酸化アルミニウム）を０．５〜５wt％、Ｂ2Ｏ3（酸化ホウ素）を０〜５wt％、Ｎａ2Ｏ（酸化ナトリウム）を２〜１５wt％、Ｌｉ2Ｏ（酸化リチウム）を０〜５wt％、Ｋ2Ｏ（酸化カリウム）を１〜１５wt％、Ｎａ2Ｏ、Ｌｉ2ＯおよびＫ2Ｏを合計で３〜２５wt％、ＭｇＯ（酸化マグネシウム）を０．１〜１０wt％、ＣａＯ（酸化カルシウム）を０．１〜１０wt％、ＺｎＯ（酸化亜鉛）を０〜５wt％、ＭｇＯ、ＣａＯ、ＳｒＯ、ＢａＯおよびＺｎＯを合計で１〜２０wt％、Ｓｂ2Ｏ3（酸化アンチモン）を０〜１wt％、ＣｅＯ2（酸化セリウム）を０〜１wt％含有するランプ用ガラス組成物であって、ＳｒＯおよびＢａＯを合計で４wt％よりも少なく含有するとともに、Ｎａ2ＯとＬｉ2Ｏとの重量比が１：０．０５〜１：０．７であり、かつ、Ｎａ2ＯとＫ2Ｏとの重量比が１：０．４〜１：１．３であることを特徴とする。
【０００８】
ＳｉＯ2は、ガラスの網目構造を形成する主成分であり、その含有率は５５〜８０wt％である。ＳｉＯ2の含有率が５５wt％よりも低くなると、ガラスの化学的耐久性が悪くなるとともに、ガラスの膨張係数が大きくなり過ぎて電極の封着性が悪くなる。一方、ＳｉＯ2の含有率が８０wt％よりも高くなると、ガラスの粘度が高くなって当該ガラスの溶融性が悪くなるとともに、ガラスの膨張係数が小さくなり過ぎて電極の封着性が悪くなる。
【０００９】
Ａｌ2Ｏ3は、ガラスの化学耐久性を改善させる成分であり、その含有率は０．５〜５wt％である。Ａｌ2Ｏ3の含有率が０．５wt％よりも低くなると、ガラスの化学的耐久性が悪くなる。一方、Ａｌ2Ｏ3の含有率が５wt％よりも高くなると、ガラスの粘度が高くなって当該ガラスの溶融性が悪くなりガラスバルブに脈理が発生する。
Ｂ2Ｏ3は、ガラスの溶融性の向上および粘度調整のための成分であり、その含有率は０〜５wt％である。Ｂ2Ｏ3の含有率が５wt％よりも高くなると、ガラスの化学的耐久性が悪くなるとともに、ガラスの膨張係数が小さくなり過ぎて電極の封着性が悪くなる。
【００１０】
Ｎａ2Ｏは、ガラスの溶融性を向上させるための必須の成分であり、その含有率は２〜１５wt％である。Ｎａ2Ｏの含有率が２wt％よりも低くなると、ガラスの粘度が高くなって当該ガラスの溶融性が悪くなる。一方、Ｎａ2Ｏの含有率が１５wt％よりも高くなると、ガラスの化学的耐久性が悪くなる。
Ｌｉ2Ｏは、Ｎａ2Ｏと混合させることによってガラスの化学耐久性や電気絶縁性を向上させる効果（以下、混合アルカリ効果）を得るための成分であり、その含有率は０〜５wt％である。Ｌｉ2Ｏの含有率が５wt％よりも高くなると、コスト高になってしまうとともに、ガラスの膨張係数が大きくなり過ぎて電極の封着性が悪くなる。
【００１１】
Ｋ2Ｏは、前記混合アルカリ効果を得るための必須成分であり、その含有率は１〜１５wt％である。Ｋ2Ｏの含有率が１wt％よりも低くなると、混合アルカリ効果を得ることができない。一方、Ｋ2Ｏの含有率が１５wt％よりも高くなると、ガラスの膨張係数が大きくなり過ぎて電極の封着性が悪くなる。
アルカリ金属であるＮａ2Ｏ、Ｌｉ2ＯおよびＫ2Ｏは、既述したように、それらの内の２種もしくは３種類を混合させることによって混合アルカリ効果を得ることができる成分であり、その含有率の合計は３〜２５wt％である。Ｎａ2Ｏ、Ｌｉ2ＯおよびＫ2Ｏの含有率の合計が３wt％よりも低くなると、ガラスの粘度が高くなって当該ガラスの溶融性が悪くなる。一方、Ｎａ2Ｏ、Ｌｉ2ＯおよびＫ2Ｏの含有率の合計が２５wt％よりも高くなると、ガラスの膨張係数が大きくなり過ぎて電極の封着性が悪くなるとともに、ガラスの化学耐久性が悪くなる。
【００１２】
Ｎａ2ＯとＬｉ2Ｏとの重量比は、Ｎａ2Ｏが１に対してＬｉ2Ｏが０．０５よりも小さいと、電気絶縁性が悪くなる。一方、Ｎａ2Ｏが１に対してＬｉ2Ｏが０．７よりも大きくても、電気絶縁性が悪くなる。
Ｎａ2ＯとＫ2Ｏとの重量比は、Ｎａ2Ｏが１に対してＫ2Ｏが０．４よりも小さいと、電気絶縁性が悪くなる。一方、Ｎａ2Ｏが１に対してＫ2Ｏが１．３よりも大きくても、電気絶縁性が悪くなる。
【００１３】
ＭｇＯは、ガラスの二次加工性および電気絶縁性を向上させるための必須成分であり、その含有率は０．１〜１０wt％である。ＭｇＯの含有率が０．１wt％よりも低くなると、ガラスの溶融性が悪くなる。一方、ＭｇＯの含有率が１０wt％よりも高くなると、ガラスが結晶化してしまう虞がある。
ＣａＯは、ガラスの二次加工性および電気絶縁性を向上させるための必須成分であり、その含有率は０．１〜１０wt％である。ＣａＯの含有率が０．１wt％よりも低くなると、ガラスの溶融性が悪くなる。一方、ＣａＯの含有率が１０wt％よりも高くなると、ガラスが結晶化してしまう虞がある。
【００１４】
ＺｎＯは、ガラスの二次加工性および電気絶縁性を向上させるための成分であり、その含有率は０〜５wt％である。ＺｎＯの含有率が５wt％よりも高くなると、ガラスが結晶化してしまう虞がある。
ＭｇＯ、ＣａＯ、ＳｒＯ、ＢａＯおよびＺｎＯは、その含有率の合計が１wt％よりも低くなると、ガラスの二次加工性および電気絶縁性を向上させることができない。一方、ＭｇＯ、ＣａＯ、ＳｒＯ、ＢａＯおよびＺｎＯの含有率が２０wt％よりも高くなると、ガラスが結晶化してしまう虞がある。
【００１５】
Ｓｂ2Ｏ3は、溶融時のガラスを清澄させる効果を有し、スジ不良や泡不良などによる一次加工の歩留まり悪化を防止するための成分であって、その含有率は０〜１wt％である。Ｓｂ2Ｏ3の含有率が１wt％よりも高くなると、ガラスに着色が発生してランプ用ガラスとして不向きになる。
ＣｅＯ2は、溶融時のガラスを清澄させる効果を有するとともに、紫外線カット効果を有する成分であって、その含有率は０〜１wt％である。ＣｅＯ2の含有率が１wt％よりも高くなると、ガラス着色が発生してランプ用ガラスとして不向きになる。
【００１６】
なお、ＣｅＯ2とＳｂ2Ｏ3は、共存するとガラスの着色が顕著になるため、どちらか一方のみを含有していることが好ましい。
ＳｒＯおよびＢａＯは、ガラスの電気絶縁性を高める効果を有する成分であり、この効果は、Ｓｒ（ストロンチウム）およびＢａ（バリウム）の原子半径が大きいことによる。しかし、上述の通り、ＳｒＯおよびＢａＯは高価な原料であるため、その含有率が高くなるほどガラスのコストが高くなってしまう。また、上述の通り、ＳｒＯおよびＢａＯの含有率が高くなると、ガラスの一次加工性が悪くなる。したがって、ＳｒＯおよびＢａＯの含有率は、ガラスの電気絶縁性を確保できる範囲内においてなるべく低いことが望ましく、ＳｒＯおよびＢａＯの含有率の合計が４wt％よりも低い場合に、顕著な低コスト化および一次加工性向上の効果を得ることができる。
【００１７】
特に、ＳｒＯおよびＢａＯの含有率の合計が０wt％の場合は、低コスト化および一次加工性向上の効果がより顕著であるとともに、ガラス製造の設備面において原料サイロを２基減らすことができる。加えて、ＳｒＯおよびＢａＯのいずれかの含有率が０wt％である場合にも、低コスト化と一次加工性向上の効果を得ることができ、前記原料サイロを１基減らすことができる。
【００１８】
従来においては、ＳｒＯおよびＢａＯの合計の含有率が４wt％よりも低くなると、ランプ用ガラスに必要な電気絶縁性を確保することができなかった。しかし、本発明では、Ｎａ2ＯとＬｉ2Ｏとの重量比を１：０．０５〜１：０．７とし、かつ、Ｎａ2ＯとＫ2Ｏとの重量比を１：０．４〜１：１．３とすることによって、ＳｒＯおよびＢａＯの含有率の合計が４wt％よりも低くなってもガラスバルブに必要な電気絶縁性を確保することができる。
【００１９】
本発明のランプ用ガラス組成物の特定の局面では、２５０℃における体積抵抗率ρが１０8.5Ω・ｃｍ以上であることを特徴とする。
本発明のランプ用ガラス組成物の他の特定の局面では、３０〜３８０℃の温度範囲における膨張係数が９０〜９８×１０-7／Ｋの範囲内であることを特徴とする。
また、本発明のランプは、上記のガラス組成物から形成されたガラスバルブを備えていることを特徴とする。
【発明の効果】
【００２０】
本発明のランプ用ガラス組成物は、ＳｒＯおよびＢａＯの含有率が低いため低コストであるとともに、ガラスバルブの作製する際の一次加工における歩留まりが良い。したがって、ランプの製造コストを低くすることができる。そして、当該ガラス組成物で作られたガラスは、鉛ガラスと同等の二次加工性および電気絶縁性を有するため、鉛ガラスの代替品として利用できる。
【００２１】
また、本発明のランプ用ガラス組成物を、２５０℃における体積抵抗率ρが１０8.5Ω・ｃｍ以上のガラス組成物とした場合、照明装置の回路のショートやガラスバルブの異常発熱などの生じない品質の高いランプを製造することができる。
さらに、本発明のランプ用ガラス組成物を、３０〜３８０℃の温度範囲における膨張係数が９０〜９８×１０-7／Ｋの範囲内のガラス組成物とした場合、電極のリード線においてフレアステムに封着される部分（ジュメット線の部分）と膨張係数が近似するため、当該電極の封着性が良くなり信頼性の高いランプを製造することができる。
【００２２】
本発明のランプは、上述のガラス組成物から形成されたガラスバルブを備えている。上述の通り当該ガラスバルブは低コストで製造することができるため、前記ランプも低コストで製造することができる。
【発明を実施するための最良の形態】
【００２３】
（ランプの説明）
本発明の実施の形態に係る蛍光ランプについて、図１および図２に基づいて説明する。図１は、本実施の形態に係るランプを示す側面図であり、図２は、当該ランプの発光管の端部を示す拡大断面図である。
本発明の実施の形態に係るランプは、図１に示すように、コンパクト形蛍光ランプ１であって、発光管２と口金３とを備えている。発光管２は、複数のＵ字形ガラスバルブ４をブリッジ接合して形成した発光管本体５を備え、当該発光管本体５の端部には、図２に示すように、電極６を備えたフレアステム７が封着されている。
【００２４】
電極６は、フレアステム７を貫通する一対のリード線８と、それら一対のリード線８の一方の端部間に差し渡されるフィラメントコイル９とからなり、各リード線８は、フレアステム７に封着された部分８ａがジュメット線（膨張係数：９４×１０-7／Ｋ）で形成されている。また、発光管本体５の内面には、三波長域発光の蛍光体（色温度５０００K）層が形成されているとともに、当該発光管本体５の内部には、水銀および希ガスが封入されている。
（ガラス組成物の成分の説明）
上記ガラスバルブ４は、表１におけるＮｏ．４〜Ｎｏ．１０、および、表２におけるＮｏ．１５〜Ｎｏ．２１に示すような成分のガラス組成物から形成されている。
【００２５】
【表１】
2005314169.tif 000003
【００２６】
【表２】
2005314169.tif 000004
ガラス組成物の成分は、上記の成分に限定されるものではないが、ランプ用ガラスバルブとしての特性を保つために以下に示すような範囲の成分を有する必要がある。
ＳｉＯ2：５５〜８０wt％、Ａｌ2Ｏ3：０．５〜５wt％、Ｂ2Ｏ3：０〜５wt％、Ｎａ2Ｏ：２〜１５wt％、Ｌｉ2Ｏ：０〜５wt％、Ｋ2Ｏ：１〜１５wt％、Ｎａ2Ｏ、Ｌｉ2ＯおよびＫ2Ｏの合計：３〜２５wt％、ＭｇＯ：０．１〜１０wt％、ＣａＯ：０．１〜１０wt％、ＺｎＯ：０〜５wt％、ＭｇＯ、ＣａＯ、ＳｒＯ、ＢａＯおよびＺｎＯの合計：１〜２０wt％、Ｓｂ2Ｏ3：０〜１wt％、ＣｅＯ2：０〜１wt％。
【００２７】
なお、必要に応じて少量のＦｅ2Ｏ3（酸化鉄）、酸化チタンＴｉＯ2（酸化チタン）、ＺｒＯ（酸化ジルコニウム）或いはＳｎＯ2（酸化錫）を加えても良いことを確認している。
（実験の説明）
（実験１：Ｎａ2ＯとＬｉ2Ｏの重量比についての検討）
表１に示すように、Ｎａ2ＯとＬｉ2Ｏの重量比を種々変更したＮｏ．１〜Ｎｏ．１１のガラスを作製し、当該ガラスについて種々評価をおこなった。具体的には、電気絶縁性、原料費に基づくコスト、溶融ガラスから直管状ガラスバルブを作製する一次加工における加工性、および、ガラスが熱によって膨張する度合いを表した膨張係数を評価することによって、Ｎａ2ＯとＬｉ2Ｏの重量比がガラスの特性に与える影響について評価した。
【００２８】
Ｎｏ．１およびＮｏ．２のガラスは、従来のＳｒＯおよびＢａＯが多量に含有されたガラスである。Ｎｏ．３〜Ｎｏ．１１のガラスは、ＳｒＯとＢａＯの合計含有率が４wt％よりも低いガラスである。
電気絶縁性は、体積抵抗率ρを測定して評価した。測定用試料としては、ガラスを直径２５ｍｍ、高さ約４ｍｍの円盤状に成形し、当該成型品の一方の主面に銀ペーストを用いて直径１０ｍｍの電極面を形成し、他方の主面に同じく銀ペーストを用いて直径１０ｍｍ以上の電極面を形成したものを用いた。体積抵抗率ρは、各測定用試料を、２５０℃に保たれた炉の中に入れ、両電極面にそれぞれリード線を接続して、デジタル絶縁計（東亜電波工業（株）製、型番ＤＳＭ−８１０３）で測定した。
【００２９】
なお、蛍光ランプ用ガラスバルブ４のガラスとしては、２５０℃における体積抵抗率ρが１０8.5Ω・ｃｍ以上であることが望ましく、体積抵抗率ρが１０8.5Ω・ｃｍ以上の場合に電気絶縁性が良いと評価できる。
コストは、Ｎｏ．１のガラスのコストを１００とした場合における相対値を算出することにより数値化した。
【００３０】
一次加工性は、ガラスバルブを作製する際にスジ不良が発生する頻度で評価した。具体的には、品種切替え時にスジ不良が発生する頻度がガラスバルブの生産性に影響を与える虞のない程度である場合を「○」、生産性に影響を与えうる場合を「×」として評価した。
膨張係数は、熱機械分析装置（株式会社リガク製  ＴＡＳ３００  ＴＭＡ８１４０Ｃ）を用いて測定した。測定用試料として、ガラスを直径５ｍｍ、高さ１０ｍｍの円柱状に成形し、当該測定用試料の平均線膨張係数を、熱機械分析装置にて、圧縮荷重法（ＪＩＳ  Ｒ  ３１０２）により、３０〜３８０℃の温度範囲において測定した。
【００３１】
表１に示すように、Ｎａ2Ｏが１に対してＬｉ2Ｏが０．０２であるＮｏ．３のガラスは、体積抵抗率ρが１０7.8Ω・ｃｍであり電気絶縁性が悪かった。
Ｎａ2Ｏが１に対してＬｉ2Ｏが０．７７であるＮｏ．１１のガラスは、体積抵抗率ρが１０7.9Ω・ｃｍ以下であり電気絶縁性が悪かった。また、Ｎｏ．１１のガラスは、コストの相対値が１１３であり、従来のガラスであるＮｏ．１およびＮｏ．２のガラスよりも高コストであった。なお、Ｎｏ．１１のガラスが高コストになるのは、高価な原料であるＬｉ2Ｏを多量に含有しているからである。さらに、Ｎｏ．１１のガラスは、膨張係数が９９×１０-7／Ｋであり、電極の封着性も悪かった。
【００３２】
一方、Ｎａ2Ｏが１に対してＬｉ2Ｏが０．０５〜０．７の範囲内であるＮｏ．４〜Ｎｏ．１０のガラスは、それぞれ体積抵抗率ρが１０8.5Ω・ｃｍ以上であり電気絶縁性が良かった。また、Ｎｏ．４〜Ｎｏ．１０のガラスは、それぞれコストの相対値が１００以下であり、従来のガラスであるＮｏ．１およびＮｏ．２のガラスよりも低コストであった。特に、Ｎｏ．４のガラスは、コストの相対値が５２であり、従来のガラスと比べて約半分のコストであった。さらに、Ｎｏ．４〜Ｎｏ．１０のガラスは、スジ不良が発生しない一次加工性の高いガラスであるとともに、膨張係数がジュメット線の膨張係数の近似範囲内（９０〜９８×１０-7／Ｋ）に収まる電極封着性の良いガラスであった。なお、表１には示していないが、Ｎｏ．４〜Ｎｏ．１０のガラスは、二次加工性についても良好であった。
【００３３】
以上の結果から、Ｎａ2ＯとＬｉ2Ｏの重量比は、１：０．０５〜１：０．７の範囲内であることが好ましい。
（実験２：Ｎａ2ＯとＫ2Ｏの重量比についての検討）
表２に示すように、Ｎａ2ＯとＫ2Ｏの重量比を種々変更したＮｏ．１２〜Ｎｏ．２２のガラスを作製し、各ガラスについて、電気絶縁性、コスト、一次加工性および膨張係数を評価することによって、Ｎａ2ＯとＫ2Ｏの重量比がガラスの特性に与える影響について評価した。
【００３４】
Ｎｏ．１２およびＮｏ．１３のガラスは、従来のＳｒＯおよびＢａＯが多量に含有されたガラスである。Ｎｏ．１４〜Ｎｏ．２２のガラスは、ＳｒＯとＢａＯの合計含有率が４wt％よりも低いガラスである。
電気絶縁性、コスト、一次加工性および膨張係数の評価は、実験１と同様の方法で行った。
【００３５】
表２に示すように、Ｎａ2Ｏが１に対してＫ2Ｏが０．３６であるＮｏ．１４のガラスは、体積抵抗率ρが１０7.4Ω・ｃｍであり電気絶縁性が悪かった。また、Ｎｏ．１４のガラスは、コストの相対値が１０６であり、従来のガラスであるＮｏ．１２のガラスよりも高コストであった。
Ｎａ2Ｏが１に対してＫ2Ｏが１．３６であるＮｏ．２２のガラスは、体積抵抗率ρが１０8.2Ω・ｃｍであり電気絶縁性が悪かった。また、Ｎｏ．２２のガラスは、膨張係数が１０１．２×１０-7／Ｋであり、電極の封着性が悪かった。
【００３６】
一方、Ｎａ2Ｏが１に対してＫ2Ｏが０．４〜１．３の範囲内であるＮｏ．１５〜Ｎｏ．２１のガラスは、それぞれ体積抵抗率ρが１０8.5Ω・ｃｍ以上であり電気絶縁性が良かった。また、Ｎｏ．１５〜Ｎｏ．２１のガラスは、それぞれコストの相対値が１００以下であり、従来のガラスであるＮｏ．１２およびＮｏ．１３のガラスよりも低コストであった。さらに、Ｎｏ．１５〜Ｎｏ．２１のガラスは、スジ不良が発生しない一次加工性の高いガラスであるとともに、膨張係数がジュメット線の膨張係数の近似範囲内（９０〜９８×１０-7／Ｋ）に収まる電極封着性の良いガラスであった。なお、表２には示していないが、Ｎｏ．１５〜Ｎｏ．２１のガラスは、二次加工性についても良好であった。
【００３７】
以上の結果から、Ｎａ2ＯとＫ2Ｏの重量比は、１：０．４〜１：１．３の範囲内であることが好ましい。
【産業上の利用可能性】
【００３８】
本発明のガラス組成物は、コンパクト形蛍光ランプ、環形蛍光ランプおよび直管形蛍光ランプなどの蛍光ランプや、蛍光ランプ以外の水銀蒸気放電ランプに利用可能できる。特に、屈曲したガラスバルブを備えたランプに適している。
【図面の簡単な説明】
【００３９】
【図１】本発明の一実施形態に係るランプを示す側面図である。
【図２】ランプの発光管の端部を示す拡大断面図である。
【符号の説明】
【００４０】
１  コンパクト形蛍光ランプ
４  ガラスバルブ
【図１】
2005314169.tif 000005
【図２】
2005314169.tif 000006